(57)【要約】【課題】被膜が剥離し難い屋外用部品を提供する。【解決手段】屋外用部品は、アルミニウムを含有する本体１２と、本体１２の少なくとも一部を覆う被膜１４とを備える。被膜１４は、被膜１４の厚さ方向に配向した柱状組織により構成される無電解ニッケルめっきを含む。【選択図】図２
2018035389.tif 000002
【特許請求の範囲】
【請求項１】
アルミニウムを含有する本体と、前記本体の少なくとも一部を覆う被膜とを備え、
前記被膜は、被膜厚さ方向に配向した柱状組織により構成される無電解ニッケルめっきを含む、屋外用部品。
【請求項２】
半径５ｍｍのＳ４５Ｃ炭素鋼球に荷重をかけて前記無電解ニッケルめっきに押し付けて転がしたとき、前記無電解ニッケルめっきが剥がれるときの前記荷重である剥離強度は、５０Ｎ以上である、請求項１に記載の屋外用部品。
【請求項３】
前記無電解ニッケルめっきのビッカース硬度は、２００Ｈｖ以上である、請求項１または２に記載の屋外用部品。
【請求項４】
前記無電解ニッケルめっきのビッカース硬度は、１０００Ｈｖ以下である、請求項１〜３のいずれか一項に記載の屋外用部品。
【請求項５】
前記無電解ニッケルめっきの厚さは、０．５μｍ以上である、請求項１〜４のいずれか一項に記載の屋外用部品。
【請求項６】
前記無電解ニッケルめっきの厚さは、５０μｍ以下である、請求項１〜５のいずれか一項に記載の屋外用部品。
【請求項７】
前記柱状組織の柱状要素の平均幅長は、０．５μｍ以上である、請求項１〜６のいずれか一項に記載の屋外用部品。
【請求項８】
前記柱状組織の柱状要素の平均幅長は、２．０μｍ以下である、請求項１〜７のいずれか一項に記載の屋外用部品。
【請求項９】
前記無電解ニッケルめっきは、リンを含み、
前記リンの含有量は、１．０質量％以上である、請求項１〜８のいずれか一項に記載の屋外用部品。
【請求項１０】
前記無電解ニッケルめっきは、リンを含み、
前記リンの含有量は、１３質量％以下である、請求項１〜９のいずれか一項に記載の屋外用部品。
【請求項１１】
前記無電解ニッケルめっきは、ホウ素を含み、
前記ホウ素の含有量は、０．１質量％以上である、請求項１〜８のいずれか一項に記載の屋外用部品。
【請求項１２】
前記無電解ニッケルめっきは、ホウ素を含み、
前記ホウ素の含有量は、１０質量％以下である、請求項１〜８および請求項１１のいずれか一項に記載の屋外用部品。
【請求項１３】
前記被膜は、前記無電解ニッケルめっきとしての第１層と、前記第１層よりも外側に配置される第２層とを備える
請求項１〜１０のいずれか一項に記載の屋外用部品。
【請求項１４】
前記第２層は、リン含有の無電解ニッケルめっきである
請求項１３に記載の屋外用部品。
【請求項１５】
前記第１層の無電解ニッケルめっきは、リンを含有し、
前記第２層の無電解ニッケルめっきは、リンを含有し、
前記第２層におけるリンの含有量は、前記第１層におけるリンの含有量よりも小さい
請求項１４に記載の屋外用部品。
【請求項１６】
前記被膜は、前記無電解ニッケルめっきとしての第１層と、前記第１層よりも外側に配置される第２層とを備える
請求項１〜８，１１，１２のいずれか一項に記載の屋外用部品。
【請求項１７】
前記第２層は、ホウ素含有の無電解ニッケルめっきである
請求項１６に記載の屋外用部品。
【請求項１８】
前記第１層の無電解ニッケルめっきは、ホウ素を含有し、
前記第２層の無電解ニッケルめっきは、ホウ素を含有し、
前記第２層におけるホウ素の含有量は、前記第１層におけるホウ素の含有量よりも小さい
請求項１７に記載の屋外用部品。
【請求項１９】
前記第２層は、無組織の無電解ニッケルめっきである
請求項１４〜１７のいずれか一項に記載の屋外用部品。
【請求項２０】
前記第２層は、電気ニッケルめっきである
請求項１３または１６に記載の屋外用部品。
【請求項２１】
前記第２層は、クロムめっきである
請求項１３または１６に記載の屋外用部品。
【請求項２２】
前記第２層のビッカース硬度は、前記第１層のビッカース硬度よりも高い
請求項１３〜２１のいずれか一項に記載の屋外用部品。
【請求項２３】
前記第２層のビッカース硬度は、５００Ｈｖ以上である
請求項１３〜２２のいずれか一項に記載の屋外用部品。
【請求項２４】
前記第２層のビッカース硬度は、１５００Ｈｖ以下である
請求項１３〜２３のいずれか一項に記載の屋外用部品。
【請求項２５】
前記屋外用部品は、自転車コンポーネントを含む、請求項１〜２４のいずれか一項に記載の屋外用部品。
【請求項２６】
前記自転車コンポーネントは、前記自転車コンポーネントとは別の自転車コンポーネントと接触する接触部を含み、
前記被膜は、前記接触部の少なくとも一部を覆う、請求項２５に記載の屋外用部品。
【請求項２７】
前記自転車コンポーネントは、フロントスプロケットを含み、
前記フロントスプロケットは、複数の第１の歯を含み、
前記第１の歯は、前記フロントスプロケットの回転中心軸心に関する駆動方向の下流側に設けられる下流面を含み、
前記被膜は、前記下流面の少なくとも一部を覆う、請求項２５に記載の屋外用部品。
【請求項２８】
前記下流面の少なくとも一部を覆う前記被膜の厚さは、１．０μｍ以上である、請求項２７に記載の屋外用部品。
【請求項２９】
前記自転車コンポーネントは、リアスプロケットを含み、
前記リアスプロケットは、複数の第２の歯を含み、
前記第２の歯は、前記リアスプロケットの回転中心軸心に関する駆動方向の上流側に設けられる上流面を含み、
前記被膜は、前記上流面の少なくとも一部を覆う、請求項２５に記載の屋外用部品。
【請求項３０】
前記上流面の少なくとも一部を覆う前記被膜の厚さは、１．０μｍ以上である、請求項２９に記載の屋外用部品。
【請求項３１】
前記屋外用部品は、釣り用部品を含む、請求項１〜２４のいずれか一項に記載の屋外用部品。
【発明の詳細な説明】
【技術分野】
【０００１】
本発明は、被膜を有する屋外用部品に関する。
【背景技術】
【０００２】
表面に被膜を有する屋外用部品が知られている（例えば、特許文献１）。
特許文献１には、つり用のアルミニウム製リール本体に被膜が施された例が開示されている。被膜は、ニッケルめっきを含む。また、自転車のクランクに、ニッケルめっきを含む被膜が施される例が開示されている。
【０００３】
一方、粉体に対して無電解ニッケルめっきを形成する方法が知られている（例えば、特許文献２参照）。また、銅に対して無電解ニッケルめっきを形成する方法が知られている（例えば、特許文献３参照）。
【先行技術文献】
【特許文献】
【０００４】
【特許文献１】特開２００７−２７０２７６号公報
【特許文献２】特開２００４−１３１８０１号公報
【特許文献３】特開平７−２６８６４０号公報
【発明の概要】
【発明が解決しようとする課題】
【０００５】
ところで、従来の屋外用部品では、電解ニッケルを含む被膜が剥がれることがある。例えば、屋外用部品において被膜が施された部分に、摩擦力が加わると、その摩擦力が過大である場合や摩擦力が加わる頻度が過大になると、被膜が剥がれるおそれがある。被膜が剥がれると屋外用部品においては、被膜が剥がれた部分から摩耗が進行するおそれがあるため、この剥離が生じ難いことが望ましい。
【０００６】
本発明の目的は、被膜が剥離し難い屋外用部品を提供することである。
【課題を解決するための手段】
【０００７】
〔１〕本発明に従う屋外用部品は、アルミニウムを含有する本体と、前記本体の少なくとも一部を覆う被膜とを備え、前記被膜は、被膜厚さ方向に配向した柱状組織により構成される無電解ニッケルめっきを含む。この構成によれば、被膜が、柱状組織の無電解ニッケルめっきで構成されることにより、被膜の剥離強度が向上する。
【０００８】
〔２〕前記〔１〕に記載の屋外用部品において、半径５ｍｍのＳ４５Ｃ炭素鋼球に荷重をかけて前記無電解ニッケルめっきに押し付けて転がしたとき、前記無電解ニッケルめっきが剥がれるときの前記荷重である剥離強度は、５０Ｎ以上である。この構成によれば、被膜が剥がれ難い。
【０００９】
〔３〕前記〔１〕または前記〔２〕に記載の屋外用部品において、前記無電解ニッケルめっきのビッカース硬度は、２００Ｈｖ以上である。この構成によれば、被膜に傷つき難い。
【００１０】
〔４〕前記〔１〕〜前記〔３〕のいずれか一項に記載の屋外用部品において、前記無電解ニッケルめっきのビッカース硬度は、１０００Ｈｖ以下である。無電解ニッケルめっきにおいてビッカース硬度を１０００Ｈｖよりも大きくすることは製造上困難を伴うが、この構成によれば、製造が容易である。
【００１１】
〔５〕前記〔１〕〜前記〔４〕のいずれか一項に記載の屋外用部品において、前記無電解ニッケルめっきの厚さは、０．５μｍ以上である。この構成によれば、本体が露出し難い。
【００１２】
〔６〕前記〔１〕〜前記〔５〕のいずれか一項に記載の屋外用部品において、前記無電解ニッケルめっきの厚さは、５０μｍ以下である。無電解ニッケルめっきの厚さを大きくするほどその形成時間が長くなる。この点、上記構成によれば、無電解ニッケルめっきの形成時間を所定時間以下にすることができる。
【００１３】
〔７〕前記〔１〕〜前記〔６〕のいずれか一項に記載の屋外用部品において、前記柱状組織の柱状要素の平均幅長は、０．５μｍ以上である。この構成によれば、柱状組織の柱状要素の平均幅長は、０．５μｍ未満である場合に比べて、被膜の剥離強度の向上の効果が顕著に現れる。
【００１４】
〔８〕前記〔１〕〜前記〔７〕のいずれか一項に記載の屋外用部品において、前記柱状組織の柱状要素の平均幅長は、２．０μｍ以下である。この構成によれば、柱状組織の柱状要素の平均幅長が２．０μｍよりも大きい場合に比べて、製造容易である。
【００１５】
〔９〕前記〔１〕〜前記〔８〕のいずれか一項に記載の屋外用部品において、前記無電解ニッケルめっきは、リンを含み、前記リンの含有量は、１．０質量％以上である。この構成によれば、リンの含有量が１．０質量％未満である場合に比べて、無電解ニッケルめっきの硬度が高くなる。
【００１６】
〔１０〕前記〔１〕〜前記〔９〕のいずれか一項に記載の屋外用部品において、前記無電解ニッケルめっきは、リンを含み、前記リンの含有量は、１３質量％以下である。この構成によれば、リンの含有量が１３質量％よりも大きい場合に比べて、無電解ニッケルめっきの硬度が高くなる。
【００１７】
〔１１〕前記〔１〕〜前記〔８〕のいずれか一項に記載の屋外用部品において、前記無電解ニッケルめっきは、ホウ素を含み、前記ホウ素の含有量は、０．１質量％以上である。この構成によれば、ホウ素の含有量が０．１質量％未満である場合に比べて、無電解ニッケルめっきの硬度が高くなる。
【００１８】
〔１２〕前記〔１〕〜前記〔８〕および前記〔１１〕のいずれか一項に記載の屋外用部品において、前記無電解ニッケルめっきは、ホウ素を含み、前記ホウ素の含有量は、１０質量％以下である。この構成によれば、ホウ素の含有量が１０質量％よりも大きい場合に比べて、無電解ニッケルめっきの硬度が高くなる。
【００１９】
〔１３〕前記〔１〕〜前記〔１０〕のいずれか一項に記載の屋外用部品において、前記被膜は、前記無電解ニッケルめっきとしての第１層と、前記第１層よりも外側に配置される第２層とを備える。この構成によれば、第１層が第２層により保護されるため、被膜が剥がれ難くかつ、被膜が損傷するときの本体への影響（例えば、露出量や損傷）を一層低下させることができる。なお、損傷するとは、傷が付くこと、打痕が付くこと、磨り減ること、削れることを含む。以下で示す「損傷する」はこれと同じ概念である。
【００２０】
〔１４〕前記〔１３〕に記載の屋外用部品において、前記第２層は、リン含有の無電解ニッケルめっきである。この構成によれば、第２層が、リンおよびホウ素を含まない無電解ニッケルめっきに比べて高硬度であるため、被膜の硬度が向上する。
【００２１】
〔１５〕前記〔１４〕に記載の屋外用部品において、前記第１層の無電解ニッケルめっきは、リンを含有し、前記第２層の無電解ニッケルめっきは、リンを含有し、前記第２層におけるリンの含有量は、前記第１層におけるリンの含有量よりも小さい。熱処理されない無電解ニッケルめっきにおいてはリンの含有量が小さいほど硬度が高くなるため、上記構成によれば、第２層が第１層よりも高硬度になる。このため、被膜の外側が高硬度になるため、被膜の損傷が抑制される。なお、第２層のリンの含有量は１．０質量％以上であることが好ましい。第２層のリン含有量が１．０質量％よりも少ないとき、リン含有の効果が現れ難いからである。
【００２２】
〔１６〕前記〔１〕〜前記〔８〕，前記〔１１〕，および前記〔１２〕のいずれか一項に記載の屋外用部品において、前記被膜は、前記無電解ニッケルめっきとしての第１層と、前記第１層よりも外側に配置される第２層とを備える。この構成によれば、第１層が第２層により保護されるため、被膜が損傷するときの本体への影響（例えば、露出量や損傷）を一層低下させることができる。
【００２３】
〔１７〕前記〔１６〕に記載の屋外用部品において、前記第２層は、ホウ素含有の無電解ニッケルめっきである。第２層が、リンおよびホウ素を含まない無電解ニッケルめっきに比べて高硬度であるため、被膜の硬度が向上する。
【００２４】
〔１８〕前記〔１７〕に記載の屋外用部品において、前記第１層の無電解ニッケルめっきは、ホウ素を含有し、前記第２層の無電解ニッケルめっきは、ホウ素を含有し、前記第２層におけるホウ素の含有量は、前記第１層におけるホウ素の含有量よりも小さい。熱処理されない無電解ニッケルめっきにおいてはホウ素の含有量が小さいほど硬度が高くなるため、上記構成によれば、第２層が第１層よりも高硬度になる。このため、被膜の外側が高硬度になるため、被膜の表面が損傷し難くなる。なお、第２層のホウ素の含有量は０．１質量％以上であることが好ましい。第２層のホウ素含有量が０．１質量％よりも少ないとき、ホウ素含有の効果が現れ難いからである。
【００２５】
〔１９〕前記〔１４〕〜前記〔１７〕のいずれか一項に記載の屋外用部品において、前記第２層は、無組織の無電解ニッケルめっきである。無組織の無電解ニッケルめっきは、柱状組織の無電解ニッケルめっきよりも高硬度である。このため、上記構成によれば、被膜の外側が高硬度になり、被膜の表面が損傷し難くなる。
【００２６】
〔２０〕前記〔１３〕または前記〔１６〕に記載の屋外用部品において、前記第２層は、電気ニッケルめっきである。この構成によれば、第２層を容易に厚くすることができるため、製造容易性に貢献する。
【００２７】
〔２１〕前記〔１３〕または前記〔１６〕に記載の屋外用部品において、前記第２層は、クロムめっきである。クロムめっきは、柱状組織の無電解ニッケルめっきに比べて高硬度であるため、上記構成によれば、被膜の外側が高硬度になり、被膜の表面が損傷し難くなる。
【００２８】
〔２２〕前記〔１３〕〜前記〔２１〕のいずれか一項に記載の屋外用部品において、前記第２層のビッカース硬度は、前記第１層のビッカース硬度よりも高い。上記構成によれば、被膜の外側が高硬度になり、被膜の表面が損傷し難くなる。
【００２９】
〔２３〕前記〔１３〕〜前記〔２２〕のいずれか一項に記載の屋外用部品において、前記第２層のビッカース硬度は、５００Ｈｖ以上である。上記構成によれば、被膜の外側が高硬度になり、被膜の表面が損傷し難くなる。
【００３０】
〔２４〕前記〔１３〕〜前記〔２３〕のいずれか一項に記載の屋外用部品において、前記第２層のビッカース硬度は、１５００Ｈｖ以下である。ビッカース硬度を１５００Ｈｖよりも大きくすることは製造上困難を伴うが、この構成によれば、製造が容易である。
【００３１】
〔２５〕前記〔１〕〜前記〔２４〕のいずれか一項に記載の屋外用部品において、前記屋外用部品は、自転車コンポーネントを含む。この構成によれば、被膜が剥離し難い自転車コンポーネントを提供できる。
【００３２】
〔２６〕前記〔２５〕に記載の屋外用部品において、前記自転車コンポーネントは、前記自転車コンポーネントとは別の自転車コンポーネントと接触する接触部を含み、前記被膜は、前記接触部の少なくとも一部を覆う。この構成によれば、接触部の被膜が剥離し難いため、接触部の磨耗が抑制される。
【００３３】
〔２７〕前記〔２５〕に記載の屋外用部品において、前記自転車コンポーネントは、フロントスプロケットを含み、前記フロントスプロケットは、複数の第１の歯を含み、前記第１の歯は、前記フロントスプロケットの回転中心軸心に関する駆動方向の下流側に設けられる下流面を含み、前記被膜は、前記下流面の少なくとも一部を覆う。この構成によれば、フロントスプロケットの歯の下流面の磨耗が抑制される。
【００３４】
〔２８〕前記〔２７〕に記載の屋外用部品において、前記下流面の少なくとも一部を覆う前記被膜の厚さは、１．０μｍ以上である。この構成によれば、被膜の厚さが１．０μｍ未満である場合に比べて、被膜の損傷に起因する歯の下流面の露出が抑制される。
【００３５】
〔２９〕前記〔２５〕に記載の屋外用部品において、前記自転車コンポーネントは、リアスプロケットを含み、前記リアスプロケットは、複数の第２の歯を含み、前記第２の歯は、前記リアスプロケットの回転中心軸心に関する駆動方向の上流側に設けられる上流面を含み、前記被膜は、前記上流面の少なくとも一部を覆う。この構成によれば、リアスプロケットの歯の上流面の磨耗が抑制される。
【００３６】
〔３０〕前記〔２９〕に記載の屋外用部品において、前記上流面の少なくとも一部を覆う前記被膜の厚さは、１．０μｍ以上である。この構成によれば、被膜の厚さが１．０μｍ未満である場合に比べて、被膜の損傷に起因する歯の上流面の露出が抑制される。
【００３７】
〔３１〕前記〔１〕〜前記〔２４〕のいずれか一項に記載の屋外用部品において、前記屋外用部品は、釣り用部品を含む。上記構成によれば、被膜が剥離し難い釣り用部品を提供できる。
【発明の効果】
【００３８】
上記屋外用部品は、被膜が剥離し難い。
【図面の簡単な説明】
【００３９】
【図１】屋外用部品の表面付近の断面図。
【図２】柱状組織を有する無電解ニッケルめっきの電子顕微鏡写真。
【図３】その他の実施形態に係る屋外用部品について、その表面付近の断面図。
【図４】屋外用部品としてのフロントスプロケットについて、その歯の断面図。
【図５】屋外用部品としてのリアスプロケットについて、その歯の断面図。
【発明を実施するための形態】
【００４０】
図１を参照して、屋外用部品について説明する。
屋外用部品１０は、本体１２と、本体１２の少なくとも一部を覆う被膜１４とを備える。屋外用部品１０とは、主として屋外で使用される物（例えば自転車）を構成する部品を示す。
【００４１】
屋外用部品１０の例として、金属製の自転車コンポーネントが挙げられる。自転車コンポーネントの具体例としては、例えば、フレーム、フロントフォーク、ハンドルバー、ステム、シートポスト、リアディレイラー、フロントディレイラー、チェーン、クランク、フロントスプロケット、リアスプロケット等が挙げられる。フレームは、トップチューブ、ヘッドチューブ、ダウンチューブ、シートチューブ、チェーンステイ、および、シートステイのうちの少なくとも１つを含む。
【００４２】
また、屋外用部品１０について、自転車コンポーネント以外の例として、釣り用部品が挙げられる。釣り用部品の具体例としては、リール用のスプール、スプールを支持するシャフト等が挙げられる。
【００４３】
屋外用部品１０の本体１２は、アルミニウムを含む。好ましくは、本体１２のアルミニウム含有量は、５０質量％以上とされる。例えば、本体１２は、合金番号で、Ａ２０００番系、Ａ５０００番系、Ａ６０００番系、Ａ７０００番系のアルミニウム合金により構成される。
【００４４】
被膜１４は、上述したように、本体１２の少なくとも一部を覆う。例えば、フレームでは、被膜１４は、フレームの本体１２の表面に設けられる。チェーンでは、被膜１４は、ローラの表面、アウターリンクプレートおよびインナーリンクプレートの少なくとも１つに設けられる。フロントスプロケットでは、少なくとも歯の表面に設けられる。被膜１４は、本体１２の酸化を抑制したり、本体１２の磨耗を抑制する。
【００４５】
被膜１４は、単層または複数層により構成され、少なくとも、柱状組織を有する無電解ニッケルめっき（以下、「柱状ニッケルめっき」と略す。）を含む。柱状ニッケルめっきは、本体１２の表面に直接設けられ得る。また、柱状ニッケルめっきは、介在層を介して本体１２に設けられ得る。介在層とは、例えば、本体１２の表面を平滑にする層、または柱状ニッケルめっきに対して活性にする層である。なお、図１に示される例では、被膜１４は、一層の柱状ニッケルめっきで構成されている。
【００４６】
図２を参照して、柱状ニッケルめっきの柱状組織について説明する。図２は、板状の本体１２に柱状ニッケルめっきを形成した試験片であり、試験片を折り曲げたときに形成される裂け目部分の電子顕微鏡写真である。電子顕微鏡写真に示されている柱状ニッケルめっきは、熱処理（２００℃以上の熱処理）が行われていない。
【００４７】
柱状組織は、被膜１４厚さ方向に配向する組織を示す。具体的には、柱状組織は、複数の柱状要素１６により構成される。各柱状要素１６は、その延長方向が厚さ方向（被膜１４の表面に垂直な方向）に揃うように配列する。柱状要素１６は、平坦な結晶面を有しない。柱状要素１６の側面は、曲面で構成されている。すなわち、柱状要素１６は、非晶質であるか、または、７０００倍の電子顕微鏡写真では目視不能の微結晶の集合体として構成されていると考えられる。
【００４８】
複数の柱状要素１６は、集団１８を構成し得る。集団１８内の柱状要素１６は互いに密接する。集団１８同士は、少なくとも上部（本体１２側とは反対側の部分）において離間する。典型的な例では、隣接する２つの集団１８において、離間部を挟む一方の集団１８の柱状要素１６と他方の集団１８の柱状要素１６とは、柱状ニッケルめっきの表面付近で離間し、柱状ニッケルめっきの根元付近（本体１２側）で密接する。すなわち、隣接する集団１８の間には、隙間２０が存在し、この隙間２０は、柱状ニッケルめっきの根元に向かって狭くなる。
【００４９】
柱状要素１６の平均幅長（算術平均）は、０．５μｍ以上であることが好ましい。また、柱状要素１６の平均幅長（算術平均）は、２．０μｍ以下であることが好ましい。本実施形態では、柱状要素１６の幅長ＷＬは、電子顕微鏡の撮影写真に基づいて測定される。柱状要素１６の幅長ＷＬは、柱状ニッケルめっきの厚さ方向に対して垂直な方向の幅長として定義される。互いに隣接する柱状要素１６の境界は、電子顕微鏡の撮影写真において、厚さ方向に延びる溝１７の最も深い部分として定義される。平均幅長を算出するためのデータとしての柱状要素１６の幅長ＷＬは、柱状ニッケルめっきの側面において表面からの所定距離ＤＬ（本実施形態では１．５μｍ）の深さのところで、厚さ方向に延びる２つの溝１７それぞれの最も深い部分（すなわち境界）の間の距離として定義される（図２参照）。
【００５０】
柱状ニッケルめっき（すなわち柱状組織を有する無電解ニッケルめっき）は、無組織の無電解ニッケルめっきに比べて、その構造上、本体１２の表面から剥離し難い。無組織とは、電子顕微鏡写真での目視で方向性がない構造（側面には顕著な溝が設けられず、溝が設けられていたとしても、溝の向きが揃っていない構造）を示す。特に、厚さ方向に交差する方向に作用する力が加わる場合の剥離強度が高い。従来の無組織の無電解ニッケルめっきであれば、一旦剥離が生じると、その部分から連続して剥離するようになる。これに対して、柱状ニッケルめっきによれば、面方向（厚さ方向に垂直な方向）における組織同士の結合強度が厚さ方向における結合強度に比べて弱いため、柱状ニッケルめっきは、厚さ方向に対して交差する方向から力が作用すると、個々の柱状組織（集団１８）がずれることにより、力の一部が摩擦エネルギーに変換されると考えられる。この結果、当該力は、柱状ニッケルめっきの面方向で分散され、柱状ニッケルめっきと本体１２の表面との境界に力が集中することが緩和され、柱状ニッケルめっきが本体１２の表面から剥がれることが抑制されると考えられる。
【００５１】
柱状ニッケルめっきの厚さは、０．５μｍ以上であることが好ましく、より好ましくは、３．０μｍ以上である。また、柱状ニッケルめっきの厚さは、５０μｍ以下であることが好ましく、より好ましくは、３０μｍ以下である。
【００５２】
柱状ニッケルめっきの剥離強度は、例えば、５０Ｎ以上に構成される。特に、チェーン、フロントスプロケット、リアスプロケットの被膜１４において、柱状ニッケルめっきの剥離強度が５０Ｎ以上であることが好ましい。これらの室外用部品は、部品同士が擦れあう部分を有するからである。
【００５３】
剥離強度は、次のように定義される。すなわち、半径５ｍｍのＳ４５Ｃ炭素鋼球に荷重をかけて柱状ニッケルめっきに押し付けて転がしたとき、柱状ニッケルめっきが剥がれるときの荷重として定義される。ここで、Ｓ４５Ｃ炭素鋼球としては、鉄における添加元素成分が、質量比で、炭素０．４２以上０．４８以下、ケイ素０．１５以上０．３５以下、マンガン０．６以上０．９以下、リン０．０３以下、硫黄０．０３５以下であり、ロックウェル硬度が６０以上のものが用いられる。
【００５４】
柱状ニッケルめっきは、室外用部品の表面を保護するため、本体１２よりも高硬度であることが好ましい。
柱状ニッケルめっきの硬度（ビッカース硬度。以下同じ。）は、アルミニウムの硬度よりも高い。例えば、柱状ニッケルめっきの硬度は、２００Ｈｖ以上であることが好ましい。また、柱状ニッケルめっきの硬度は１０００Ｈｖ以下である。
【００５５】
具体的には、柱状ニッケルめっきは、リンまたはホウ素を含有することが好ましい。リン含有の無電解ニッケルめっきによれば、電気ニッケルめっきに比べて硬度が高くなるからである。また、ホウ素含有の無電解ニッケルめっきによれば、電気ニッケルめっきに比べて硬度が高くなるからである。
【００５６】
リン含有の柱状ニッケルめっきにおいて、リンの含有量は、１．０質量％以上であることが好ましい。また、リン含有の柱状ニッケルめっきにおいて、リンの含有量は１３.０質量％以下であることが好ましい。
【００５７】
ホウ素含有の柱状ニッケルめっきにおいて、ホウ素の含有量は、０．１質量％以上であることが好ましい。ホウ素含有の柱状ニッケルめっきにおいて、ホウ素の含有量は、１０.０質量％以下であることが好ましい。
【００５８】
なお、柱状ニッケルめっきは、周知に技術に基づいて形成可能である。特に、めっき液におけるリンまたはホウ素の濃度を、めっき液を用いて生成される柱状ニッケルめっきにおけるリンまたはホウ素の組成が上述の範囲になるように調整することより、柱状ニッケルめっきが形成し易くなる。また、めっき液に所定の活性剤および錯化剤を添加することにより、一層、柱状ニッケルめっきが形成し易くなる。
【００５９】
また、本体１２に施された柱状ニッケルめっきは、熱処理（例えば、２００℃以上での熱処理）が行われないことが好ましい。柱状ニッケルめっきが施された本体１２を熱処理すると、熱処理により本体１２に歪が生じ、本体１２と被膜１４との間に応力が残存し、この残存応力により剥離が生じ易くなるからである。柱状ニッケルめっきが熱処理されないという理由から、柱状ニッケルめっきのリンまたはホウ素の含有量は小さいことが好ましい。熱処理されない柱状ニッケルめっきにおいては、リンまたはホウ素の含有量は小さいほど硬度が高くなるからである。なお、柱状ニッケルめっきの形成前工程においては、本体１２について硬度調整のための熱処理が行われてもよい。
【００６０】
（その他の実施形態）
・図３を参照して、複数層で構成される被膜３２の一例を説明する。被膜３２は、本体３０を直接または介在層を介して覆う第１層３４と、第１層３４を直接または介在層を介して覆う第２層３６とを有する。第１層３４は、上述の柱状ニッケルめっきにより構成される。すなわち、第２層３６は、第１層３４の外側に配置される。
【００６１】
第２層３６は、第１層３４を保護する。第２層３６は、第１層３４よりも高硬度であることが好ましい。例えば、第２層３６の硬度は、５００Ｈｖ以上であることが好ましい。また、第２層３６の硬度は、１５００Ｈｖ以下であることが好ましい。第２層３６は、例えば、無電解ニッケルめっき、クロムめっき、電気めっき等により構成される。
【００６２】
第２層３６が無電解ニッケルめっきであるとき、高硬度にする目的で、第２層３６は、リンまたはホウ素を含有することが好ましい。無電解ニッケルめっきにおいて、リンの含有量は１質量％以上であることが好ましく、また、１３質量％以下であることが好ましい。無電解ニッケルめっきにおいて、ホウ素の含有量は０．１質量％以上であることが好ましく、また、ホウ素の含有量は１０．０質量％以下であることが好ましい。
【００６３】
また、第２層３６を構成する無電解ニッケルは無組織であることが好ましい。無組織でありリン含有の無電解ニッケルめっきは、柱状組織でありリン含有の無電解ニッケルめっきに比べて高硬度であるからである。第１層３４である柱状ニッケルめっきに、第２層３６として無組織でありリン含有（またはホウ素含有）の無電解ニッケルめっきを設けることにより、第１層３４が補強され、全体として被膜３２の耐摩耗性が向上する。
【００６４】
さらに、第１層３４が、リン含有の柱状ニッケルめっきであり、第２層３６が、リン含有の無電解ニッケルめっきである場合、第２層３６のリン含有量は、第１層３４のリン含有量よりも小さいことが好ましい。上述したように、熱処理されていない無電解ニッケルめっきでは、リンの含有量が小さいほど硬度が高くなるからである。具体的には、第１層３４におけるリンの含有量が７質量％以上８質量％以下である場合、第２層３６におけるリンの含有量は３質量％以下であり、好ましくはリンの含有量は１質量％にされる。
【００６５】
また、第１層３４が、ホウ素含有の柱状ニッケルめっきであり、第２層３６が、ホウ素含有の無電解ニッケルめっきである場合、第２層３６のホウ素含有量は、第１層３４のホウ素含有量よりも小さいことが好ましい。上述したように、熱処理されていない無電解ニッケルめっきでは、ホウ素の含有量が小さいほど硬度が高くなるからである。
【００６６】
被膜３２を薄くする目的で、第２層３６は、第１層３４よりも薄くしてもよい。なお、第２層３６は、第１層３４と等しい厚さかまたは第１層３４のよりも厚くされ得る。第１層３４と第２層３６との厚さに比率は、用途または製造方法の簡略化程度により適宜設定され得る。
【００６７】
・図４を参照して、自転車コンポーネントであって、被膜１１８を有するフロントスプロケット１１０について説明する。フロントスプロケット１１０の本体１１２は、複数の第１の歯１１４を含む。第１の歯１１４は、フロントスプロケット１１０の回転中心軸心に関する駆動方向（矢印Ａ参照）の下流側に設けられる下流面１１６を含む。被膜１１８は、下流面１１６の少なくとも一部を覆う。下流面１１６は、チェーンと接触する接触部であり、かつ、フロントスプロケット１１０では、下流面１１６が上流面に比べて、これら面に作用する摩擦力が大きいからである。フロントスプロケット１１０の被膜１１８は、上述した被膜１４，３２と同様の構造を有する。また、この被膜１１８の厚さは、１．０μｍ以上であることが好ましい。
【００６８】
・図５を参照して、自転車コンポーネントであって、上述の被膜１２８を有するリアスプロケット１２０について説明する。リアスプロケット１２０の本体１２２は、複数の第２の歯１２４を含む。第２の歯１２４は、リアスプロケット１２０の回転中心軸心に関する駆動方向（矢印Ｂ参照）の上流側に設けられる上流面１２６を含む。被膜１２８は、上流面１２６の少なくとも一部を覆う。上流面１２６は、チェーンと接触する接触部であり、かつ、リアスプロケット１２０では、上流面１２６が下流面に比べて、これら面に作用する摩擦力が大きいからである。リアスプロケット１２０の被膜１２８は、上述した被膜１４，３２と同様の構造を有する。また、この被膜１２８の厚さは、１．０μｍ以上であることが好ましい。
【００６９】
・実施形態及びその他の実施形態に示された構造の被膜１４，３２は、釣り用部品にも適用される。例えば、釣り用部品であるリールのスプールの表面、スプールを支持するシャフトの表面に、上述の構造を有した被膜１４，３２が設けられ得る。
【符号の説明】
【００７０】
１０…屋外用部品、１２…本体、１４…被膜、１６…柱状要素、１７…溝、１８…集団、２０…隙間、３０…本体、３２…被膜、３４…第１層、３６…第２層、１１０…フロントスプロケット、１１２…本体、１１４…第１の歯、１１６…下流面、１１８…被膜、１２０…リアスプロケット、１２２…本体、１２４…第２の歯、１２６…上流面、１２８…被膜。
【図１】
2018035389.tif 000003
【図２】
2018035389.tif 000004
【図３】
2018035389.tif 000005
【図４】
2018035389.tif 000006
【図５】
2018035389.tif 000007